"絶縁性液体中に、複数の電気泳動粒子と、複数の非泳動粒子が含まれた繊維状構造体により形成された多孔質層とを備え、前記非泳動粒子は前記繊維状構造体内に所定の範囲内で分散している電気泳動素子。前記非泳動粒子は、前記繊維状構造体の繊維径の標準偏差が0.1以上0.3以下になるように配置されている、請求項1に記載の電気泳動素子。前記繊維状構造体中における前記非泳動粒子の非存在割合は10以上50以下である、請求項1に記載の電気泳動素子。前記繊維状構造体の繊維径は50nm以上2000nm以下である、請求項1に記載の電気泳動素子。前記繊維状構造体は、高分子材料または無機材料により形成されている、請求項1に記載の電気泳動素子。前記繊維状構造体の平均繊維径は0.1μm以上10μm以下である、請求項1記載の電気泳動素子。前記繊維状構造体は静電紡糸法により形成されている、請求項1記載の電気泳動素子。前記非泳動粒子は前記電気泳動粒子とは異なる光学的反射特性を有する、請求項1に記載の電気泳動素子。前記非泳動粒子は、有機顔料、無機顔料、染料、炭素材料、金属材料、金属酸化物、ガラスまたは高分子材料により形成されている、請求項1記載の電気泳動素子。前記非泳動粒子は酸化チタンを含む、請求項1に記載の電気泳動素子。前記非泳動粒子の反射率は前記電気泳動素子の反射率よりも高い、請求項1記載の電気泳動素子。繊維状構造体に混合する非泳動粒子の添加量の最適範囲を決定するステップと、前記繊維状構造体に最適範囲内の量の非泳動粒子を添加し、分散させるステップとを含む電気泳動素子の製造方法。前記最適範囲は、前記繊維状構造体中の前記非泳動粒子の含有率に対する光反射率の分布状況を測定することで決定される、請求項12に記載の電気泳動素子の製造方法。少なくとも一方が光透過性であると共にそれぞれに電極が設けられた一対の基体の間に電気泳動素子を備え、前記電気泳動素子は、絶縁性液体中に、複数の電気泳動粒子と、前記電気泳動粒子とは異なる光学的反射特性を有する複数の非泳動粒子が含まれた繊維状構造体により形成された多孔質層とを備え、前記非泳動粒子は前記繊維状構造体内に所定の範囲内で分散している表示装置。電気泳動型ディスプレイについてさまざまな表示方法が提案されているにもかかわらず、その表示品位は未だ十分であるとは言えない。今後のカラー化および動画表示などへの展開を考えると、さらなるコントラストおよび応答速度の向上が必要である。本技術はかかる問題点に鑑みてなされたもので、その目的は、高コントラストおよび高速応答を実現可能な電気泳動素子およびその製造方法並びに表示装置を提供することにある。本技術の電気泳動素子は、絶縁性液体中に、複数の電気泳動粒子と、複数の非泳動粒子が含まれた繊維状構造体により形成された多孔質層とを備え、非泳動粒子は前記繊維状構造体内に所定の範囲内で分散しているものである。本技術の電気泳動素子の製造方法は、以下のステップA~Cを含むものである。A繊維状構造体中に含まれる非泳動粒子の含有率に対する光反射率の分布状況を測定するステップB測定の結果から繊維状構造体に混合する非泳動粒子の添加量の最適範囲を決定するステップC繊維状構造体に最適範囲内の量の非泳動粒子を添加し、分散させるステップ本技術の表示装置は、少なくとも一方が光透過性であると共にそれぞれに電極が設けられた一対の基体の間に、上記電気泳動素子を備えたものである。本技術の電気泳動素子およびその製造方法では、多孔質層を構成する繊維状構造体に、非泳動粒子を所定の範囲内で分散することにより、電気泳動粒子の移動路を確保しつつ非泳動粒子による光散乱効率が向上する。本技術の電気泳動素子およびその製造方法によれば、多孔質層を構成する繊維状構造体に、非泳動粒子を所定の範囲内で分散するようにしたので、電気泳動粒子の移動路を確保しつつ非泳動粒子による光散乱効率が向上する。よって、応答速度が向上すると共に、コントラストを向上させることが可能となる。以下、本技術の実施の形態について、図面を参照して詳細に説明する。なお、説明する順序は、下記の通りである。1.実施の形態1-1.全体構成1-2.多孔質層の形成方法2.適用例3.実施例<1.電気泳動素子>図1および図2は、それぞれ本技術の一実施の形態の電気泳動素子の平面構成および断面構成を表したものである。この電気泳動素子は、電気泳動現象を利用してコントラストを生じさせるものであり、例えば、表示装置などの多様な電子機器に適用される。この電気泳動素子は、絶縁性液体1中に極性を有する複数の電気泳動粒子10と、多孔質層20とを含んでいる。本実施の形態では、多孔質層20は繊維状構造体21と、非泳動粒子22とを含み、非泳動粒子22は繊維状構造体21中に所定の範囲内で分散している。1-1.全体構成[絶縁性液体]絶縁性液体1は、例えば、有機溶媒のいずれか1種類または2種類以上であり、具体的にはパラフィンまたはイソパラフィンなどである。この絶縁性液体1の粘度および屈折率はできるだけ低いことが好ましい。電気泳動粒子10の移動性応答速度が向上すると共に、それに応じて電気泳動粒子10を移動させるために必要なエネルギー消費電力が低くなるからである。また、絶縁性液体1の屈折率と多孔質層20の屈折率との差が大きくなるため、その多孔質層20の反射率が高くなるからである。なお、絶縁性液体1は、必要に応じて、各種材料を含んでいてもよい。このような材料は、例えば、着色剤、電荷制御剤、分散安定剤、粘度調製剤、界面活性剤または樹脂などである。[電気泳動粒子]電気泳動粒子10は、絶縁性液体1中に分散された荷電粒子であり、電界に応じて多孔質層20を経由して移動可能になっている。この電気泳動粒子10は、例えば、有機顔料、無機顔料、染料、炭素材料、金属材料、金属酸化物、ガラスまたは高分子材料樹脂などの粒子粉末のいずれか1種類または2種類以上である。また、電気泳動粒子10は、上記した粒子を含む樹脂固形分の粉砕粒子またはカプセル粒子などでもよい。なお、炭素材料、金属材料、金属酸化物、ガラスまたは高分子材料に該当する材料は、有機顔料、無機顔料または染料に該当する材料から除かれることとする。有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料などである。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイトなどである。染料は、例えば、ニグロシン系染料、アゾ系染料、フタロシアニン系染料、キノフタロン系染料、アントラキノン系染料またはメチン系染料などである。炭素材料は、例えば、カーボンブラックなどである。金属材料は、例えば、金、銀または銅などである。金属酸化物は、例えば、酸化チタン、酸化亜鉛、酸化ジルコニウム、チタン酸バリウム、チタン酸カリウム、銅-クロム酸化物、銅-マンガン酸化物、銅-鉄-マンガン酸化物、銅-クロム-マンガン酸化物または銅-鉄-クロム酸化物などである。高分子材料は、例えば、可視光領域に光吸収域を有する官能基が導入された高分子化合物などである。このように可視光領域に光吸収域を有する高分子化合物であれば、その種類は特に限定されない。絶縁性液体1中における電気泳動粒子10の含有量濃度は、特に限定されないが、例えば、0.1重量~10重量である。電気泳動粒子10の遮蔽性および移動性が確保されるからである。この場合には、0.1重量よりも少ないと、電気泳動粒子10が多孔質層20を遮蔽隠蔽しにくくなる可能性がある。一方、10重量よりも多いと、電気泳動粒子10の分散性が低下するため、その電気泳動粒子10が泳動しにくくなり、場合によっては凝集する可能性がある。この電気泳動粒子10は、任意の光学的反射特性反射率を有している。電気泳動粒子10の光学的反射特性は、特に限定されないが、少なくとも電気泳動粒子10は多孔質層20を遮蔽可能であることが好ましい。電気泳動粒子10の光学的反射特性と多孔質層20の光学的反射特性との違いにより、コントラストを生じさせるためである。ここで、電気泳動粒子10の具体的な形成材料は、コントラストを生じさせるために電気泳動粒子10が担う役割に応じて選択される。具体的には、電気泳動粒子10が明表示する場合の材料は、例えば、酸化チタン、酸化亜鉛、酸化ジルコニウム、チタン酸バリウム、硫酸バリウムまたはチタン酸カリウムなどの金属酸化物もしくはメラミン、ベンゾグナアミンなどの有機球状粒子である。一方、電気泳動粒子10が暗表示する場合の材料は、例えば、炭素材料または金属酸化物などである。炭素材料は、例えば、カーボンブラックなどであり、金属酸化物は、例えば、銅-クロム酸化物、銅-マンガン酸化物、銅-鉄-マンガン酸化物、銅-クロム-マンガン酸化物または銅-鉄-クロム酸化物などである。中でも、炭素材料が好ましい。優れた化学的安定性、移動性および光吸収性が得られるからである。電気泳動粒子10が明表示する場合には、外部から電気泳動素子を見たときに視認される電気泳動粒子10の色は、コントラストを生じさせることができれば特に限定されないが、中でも白色に近い色が好ましく、白色がより好ましい。一方、電気泳動粒子10が暗表示する場合には、外部から電気泳動素子を見たときに視認される電気泳動粒子10の色はコントラストを生じさせることができれば特に限定されないが、中でも黒色に近い色が好ましく、黒色がより好ましい。いずれの場合においても、コントラストが高くなるからである。なお、電気泳動粒子10は、絶縁性液体1中において長期間に渡って分散および帯電しやすいと共に多孔質層20に吸着しにくいことが好ましい。このため、静電反発により電気泳動粒子10を分散させるために分散剤または電荷調整剤を用いたり、電気泳動粒子10に表面処理を施してもよく、両者を併用してもよい。分散剤は、例えば、Lubrizol社製のSolsperseシリーズ、BYKChemie社製のBYKシリーズまたはAntiTerraシリーズ、あるいはICIAmericas社製Spanシリーズなどである。表面処理は、例えば、ロジン処理、界面活性剤処理、顔料誘導体処理、カップリング剤処理、グラフト重合処理またはマイクロカプセル化処理などである。中でも、グラフト重合処理、マイクロカプセル化処理またはそれらの組み合わせが好ましい。長期間の分散安定性などが得られるからである。表面処理用の材料は、例えば、電気泳動粒子10の表面に吸着可能な官能基と重合性官能基とを有する材料吸着性材料などである。吸着可能な官能基の種類は、電気泳動粒子10の形成材料に応じて決定される。一例を挙げると、カーボンブラックなどの炭素材料に対しては4-ビニルアニリンなどのアニリン誘導体であり、金属酸化物に対してはメタクリル酸3-トリメトキシシリルプロピルなどのオルガノシラン誘導体である。重合性官能基は、例えば、ビニル基、アクリル基、メタクリル基などである。また、表面処理用の材料は、例えば、重合性官能基が導入された電気泳動粒子10の表面にグラフト可能な材料グラフト性材料である。このグラフト性材料は重合性官能基と、絶縁性液体1中に分散可能であると共に立体障害により分散性を保持可能な分散用官能基とを有していることが好ましい。重合性官能基の種類は吸着性材料について説明した場合と同様である。分散用官能基は、例えば、絶縁性液体1がパラフィンである場合には分岐状のアルキル基などである。グラフト性材料を重合およびグラフトさせるためには、例えば、アゾビスイソブチロニトリルAIBNなどの重合開始剤を用いればよい。参考までに、上記したように絶縁性液体1中に電気泳動粒子10を分散させる方法の詳細については、超微粒子の分散技術とその評価~表面処理微粉砕と気中/液中/高分子中の分散安定化~サイエンステクノロジー社などの書籍に掲載されている。[多孔質層]多孔質層20は、繊維状構造体21により形成された3次元立体構造物であり、この3次元立体構造により形成された複数の細孔23を有している。繊維状構造体21には、複数の非泳動粒子22が含まれており、即ち、複数の非泳動粒子22は、繊維状構造体21により保持されている。3次元立体構造物である多孔質層20では、1つの繊維状構造体21がランダムに絡み合っていてもよいし、複数の繊維状構造体21が集合してランダムに重なっていてもよいし、双方が混在していてもよい。繊維状構造体21が複数の場合、各繊維状構造体21は、1または2以上の非泳動粒子22を保持している。なお、図2では、複数の繊維状構造体21により多孔質層20が形成されている場合を示している。多孔質層20が繊維状構造体21により形成された3次元立体構造物であるのは、光外光が乱反射多重散乱するため、多孔質層20の反射率が高くなると共に、その高い反射率を得るための多孔質層20の厚さが薄くて済むからである。これにより、電気泳動素子のコントラストが高くなると共に、電気泳動粒子10を移動させるために必要なエネルギーが低くなる。また、細孔23の平均孔径が大きくなると共に数が多くなるため、電気泳動粒子10が細孔23を経由して移動しやすくなるからである。これにより、応答速度が速くなると共に、電気泳動粒子10を移動させるために必要なエネルギーがより低くなる。繊維状構造体21は、繊維径直径に対して長さが十分に大きい繊維状物質である。この繊維状構造体21は、例えば、高分子材料または無機材料などのいずれか1種類または2種類以上であり、他の材料でもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体21の形成材料としては、高分子材料が好ましい。反応性光反応性などが低い、即ち化学的に安定であるため、繊維状構造体21の意図しない分解反応が抑制されるからである。なお、繊維状構造体21が高反応性の材料により形成される場合には、その繊維状構造体21の表面は任意の保護層図示せずにより被覆されることが好ましい。繊維状構造体21の形状外観は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で1または2以上の方向に分岐していてもよい。この繊維状構造体21の形成方法は、特に限定されないが、例えば、相分離法、相反転法、静電電界紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。繊維状構造体21の繊維径は特に限定されないが、できるだけ小さいことが好ましい。光が乱反射しやすくなると共に、細孔23の孔径が大きくなるからである。ただし、繊維状構造体21が後述する非泳動粒子22を保持できるように決定される必要がある。このため、繊維状構造体21の繊維径は、50nm以上2000nm以下であることが好ましい。また、その平均繊維径は、10μm以下であることが好ましい。なお、平均繊維径の下限は、特に限定されないが、例えば、0.1μmであり、それ以下でもよい。この繊維径および平均繊維径は、例えば、走査型電子顕微鏡などを用いた顕微鏡観察により測定される。なお、繊維状構造体21の平均長さは任意でよい。特に、繊維状構造体21はナノファイバーであることが好ましい。光が乱反射しやすくなるため多孔質層20の反射率がより高くなると共に、単位体積中に占める細孔23の割合が大きくなるため、電気泳動粒子10が細孔23を経由して移動しやすくなるからである。これにより、コントラストがより高くなると共に、電気泳動粒子10を移動させるために必要なエネルギーがより低くなる。ナノファイバーとは、繊維径が0.001μm~0.1μmであると共に長さが繊維径の100倍以上である繊維状物質である。ナノファイバーである繊維状構造体21は、静電紡糸法により形成されていることが好ましい。繊維径が小さい繊維状構造体21を容易かつ安定に形成しやすいからである。この繊維状構造体21は、電気泳動粒子10とは異なる光学的反射特性を有していることが好ましい。具体的には、繊維状構造体21の光学的反射特性は、特に限定されないが、少なくとも多孔質層20全体は電気泳動粒子10を遮蔽可能であることが好ましい。上述したように、電気泳動粒子10の光学的反射特性と多孔質層20の光学的反射特性との違いにより、コントラストを生じさせるためである。このため、絶縁性液体1中において光透過性無色透明の繊維状構造体21は好ましくない。ただし、繊維状構造体21の光学的反射特性が多孔質層20の光学的反射特性にほとんど影響を及ぼさず、その多孔質層20の光学的反射特性が実質的に非泳動粒子22の光学的反射特性により決定される場合には、繊維状構造体21の光学的反射特性は任意でよい。細孔23の平均孔径は、特に限定されないが、中でも、できるだけ大きいことが好ましい。電気泳動粒子21が細孔23を経由して移動しやすくなるからである。このため、細孔23の平均孔径は、0.01μm~10μmであることが好ましい。多孔質層20の厚さは、特に限定されないが、例えば、5μm~100μmである。多孔質層20の遮蔽性が高くなると共に、電気泳動粒子10が細孔23を経由して移動しやすくなるからである。非泳動粒子22は、繊維状構造体21により保持固定されており、電気泳動しない粒子である。繊維状構造体21はこの非泳動粒子22を複数含むことにより、光がより乱反射しやすくなり、電気泳動素子のコントラストがより高くなる。繊維状構造体21中の非泳動粒子22は、所定の範囲内で分散されていることが好ましい。なお、非泳動粒子22は、繊維状構造体21により保持されていれば繊維状構造体21から部分的に露出していてもよいし、繊維状構造体21の内部に埋設されていてもよい。図3は、繊維状構造体内に分散する非泳動粒子22の標準偏差とコントラストとの関係についての予想値、理論値および実測値を表したものである。一般的に、繊維状構造体22内における非泳動粒子22の標準偏差が小さい、即ち非泳動粒子22のばらつきが小さい方が、コントラストが向上すると予想される。また、非泳動粒子22を繊維状構造体21中に非泳動粒子22を多く添加することで光反射率が向上すると考えられる。しかしながら、理論的には、繊維状構造体22内における非泳動粒子22の標準偏差が大きくなるに従ってコントラストが向上することがわかった。更に、実際には、繊維状構造体22内における非泳動粒子22のばらつきの大きさには限界があり、標準偏差の値が一定の値を超えるとコントラストは急激に低下することがわかった。これは、繊維状構造体21中に含まれる非泳動粒子22の標準偏差が所定の値よりも大きい場合には、非泳動粒子22間の距離が開くこととなり、非泳動粒子22による光反射効率が低下する。更に、反射率の低下を補うために多孔質層20を厚くすると、細孔23の孔径が小さくなり電気泳動粒子10を移動させるために必要なエネルギーが上昇する。一方、標準偏差が所定の値よりも小さい場合には、非泳動粒子22同士の凝集による多孔質層20内における非泳動粒子22の分布に偏りが発生し反射率が低下するためと考えられる。更に、繊維状構造体21内における非泳動粒子22の密度が向上することで、繊維状構造体21の繊維径が非泳動粒子22の粒径とほぼ同じとなり、細孔23の孔径が小さくなる。これにより、電気泳動粒子10の移動速度が低下すると共に、移動に要するエネルギーが上昇する。即ち、繊維状構造体21に含まれる非泳動粒子22は、所定の範囲内で分散されていることが好ましい。具体的には、図4に示したように、繊維状構造体21は、一繊維状構造体内において非泳動粒子22が存在する領域第1領域S1と、非泳動粒子が存在しない領域第2領域S2がそれぞれ1領域または2領域以上設けられた構成とすることが好ましい。本実施の形態における繊維状構造体21に添加される非泳動粒子22は、具体的には、例えば繊維状構造体21の繊維径の標準偏差σが、0.1~0.3になるように配置されている。また、任意の繊維状構造体21中に非泳動粒子22が存在しない割合としては平均10以上50以下であることが好ましい。これにより、非泳動粒子22による光散乱効率の高い多孔質層20が得られる。この非泳動粒子22は、電気泳動粒子10とは異なる光学的反射特性を有している。非泳動粒子22の光学的反射特性は特に限定されないが、少なくとも多孔質層20全体は電気泳動粒子10を遮蔽可能であることが好ましい。上気したように、電気泳動粒子10の光学的反射特性と多孔質層20との光学的反射特性との被害により、コントラストを生じさせるためである。なお、ここでは非泳動粒子22の光反射率は電気泳動粒子10の光反射率よりも高い。ここで、非泳動粒子22の形成材料は、コントラストを生じさせるために非泳動粒子22が担う役割に応じて選択される。具体的には、非泳動粒子22が明表示する場合の材料は、電気泳動粒子10が明表示する場合に選択される材料と同様である。一方、非泳動粒子22が暗表示する場合の材料は、電気泳動粒子10が暗表示する場合に選択される材料と同様である。中でも、非泳動粒子22が明表示する場合に選択される材料としては、金属酸化物が好ましい。優れた化学的安定性、定着性および光反射性が得られるからである。コントラストを生じさせることができれば、非泳動粒子22の形成材料は、電気泳動粒子10の形成材料と同じ種類でもよいし、違う種類でもよい。なお、非泳動粒子22が明表示または暗表示する場合に視認される色は、電気泳動粒子10が視認される色について説明した場合と同様である。1-2.多孔質層の形成方法多孔質層20の形成手順の一例は、以下の通りである。図5は、多孔質層20の形成手順の流れを表したものである。まず、繊維状構造体21に分散させる非泳動粒子22の添加量の最適範囲を決定するステップS101。具体的には、繊維状構造体21の材料である高分子材料をN,N’-ジメチルホルムアミドDMF等の有機溶剤に溶解させた高分子溶液を調製するステップS101-1。続いて、高分子溶液を複数に分け、非泳動粒子22として、例えば酸化チタンを、分散溶液の濃度が5重量ごとになるように加えたのちに十分攪拌して非泳動粒子22を分散させるステップS101-2。次いで、それぞれ調製した分散溶液を静電紡糸法により紡糸を行い、繊維状構造体21を形成する。続いて、各濃度における繊維状構造体22の光反射率を測定し、非泳動粒子22の添加量の最適範囲を決定するステップS101-3。なお、必要であれば非泳動粒子22の濃度を更に細かく検討してもよい。また、適宜省略してもよい。この後、ステップ101-1,ステップ101-2と同様に、繊維状構造体21を溶解した高分子溶液の調製ステップS102および上記ステップS101-3で決定した最適範囲内の非泳動粒子を加え分散溶液を調製するステップS103。次いで、非泳動粒子22が分散された高分子溶液を用いて静電紡糸法により紡糸を行い、繊維状構造体21を形成するステップS104。これにより、電気泳動粒子10の移動路細孔23を確保しつつ光散乱効率が向上した多孔質層20が得られる。[電気泳動素子の好ましい表示方法]電気泳動素子では、上記したように、電気泳動粒子10および多孔質層20非泳動粒子22を含む繊維状構造体21がそれぞれ明表示または暗表示するため、コントラストが生じる。この場合には、電気泳動粒子10が明表示すると共に多孔質層20が暗表示してもよいし、その逆でもよい。このような役割の違いは、電気泳動粒子10の光学的反射特性と多孔質層20の光学的反射特性との関係により決定される。すなわち、明表示する方の反射率は、暗表示する方の反射率よりも高くなる。中でも、電気泳動粒子10が暗表示すると共に、多孔質層20が明表示することが好ましい。これに伴い、多孔質層20の光学的特性が実質的に非泳動粒子22の光学的反射特性により決定される場合には、非泳動粒子22の反射率は電気泳動粒子10の反射率よりも高いことが好ましい。この場合における明表示の反射率は、多孔質層203次元立体構造物による光の乱反射を利用して著しく高くなるため、それに応じてコントラストも著しく高くなるからである。[電気泳動素子の動作]電気泳動素子では、電気泳動粒子10の光学的反射特性と多孔質層20非泳動粒子22の光学的反射特性とが異なっている。この場合において、電気泳動素子に電界が印加されると、その電界が印加された範囲内において電気泳動粒子10が多孔質層20細孔23を経由して移動する。これにより、電気泳動粒子10が移動した側から電気泳動素子を見ると、電気泳動粒子10が移動した範囲では、その電気泳動粒子10により暗表示または明表示されると共に、電気泳動粒子10が移動していない範囲では、多孔質層20により明表示または暗表示される。これにより、コントラストが生じる。前述のように電位泳動型ディスプレイの表示品位、特にコントラストおよび応答速度を向上する方法が探索されている。その一つとして、例えば本実施の形態のように明表示または暗表示を示す多孔質層を構成する繊維状構造体に、暗表示または明表示を行う電位泳動粒子とは異なる光学的反射特性を有する非泳動粒子を添加することで、コントラストを向上する方法がある。これにより、従来の電気泳動素子よりもコントラストが高くなると共に、電気泳動粒子の応答速度が速くなる。しかしながら、非泳動粒子を添加することによって繊維状構造体の光反射率を向上させ、多孔質層と電気泳動粒子とのコントラスト比を向上させた電気泳動素子は、非泳動粒子の光反射率から予想されるほどのコントラスト比図3、予想値の向上は得られなかった。これに対して本実施の形態では、上述したように、繊維状構造体21に添加する非泳動粒子22の添加量に対する繊維状構造体21内における非泳動粒子22の分散状況および光反射率を予め測定した。これによると、図3に示したように、非泳動粒子22は一定の割合まではその添加量の増加と共に繊維状構造体21の光反射率を向上させるが、一定の割合を超えると光反射率が急激に低下することがわかった。即ち、繊維状構造体21に添加する非泳動粒子22の添加量には最適範囲が存在することがわかった。[作用および効果]よって、本実施の形態では、予め繊維状構造体21に添加する非泳動粒子22の添加量の最適範囲を測定し、その最適範囲に沿って多孔質層を構成する繊維状構造体に、非泳動粒子を所定の範囲内で分散する。これにより、電気泳動粒子の移動路を確保しつつ非泳動粒子による光散乱効率が向上する。よって、応答速度が向上すると共に、コントラストを向上させることが可能となる。更に、表示特性が向上した高品位の表示装置を提供することが可能となる。また、上述したように応答速度が向上するため、消費電力を低減することが可能となる。<2.電気泳動素子の適用例>次に、上記した電気泳動素子の適用例について説明する。電気泳動素子は、さまざまな電子機器に適用可能であり、その電子機器の種類は特に限定されないが、例えば、表示装置に適用される。[表示装置の全体構成]図6は、表示装置の断面構成を表しており、図7は、図6に示した表示装置の動作を説明するためのものである。なお、以下で説明する表示装置の構成は、あくまで一例であるため、その構成は、適宜変更可能である。表示装置は、電気泳動現象を利用して画像例えば文字情報などを表示する電気泳動型ディスプレイいわゆる電子ペーパーディスプレイである。この表示装置は、例えば、図6に示したように、駆動基板30と対向基板40とが電気泳動素子50を介して対向配置されたものであり、例えば、対向基板40側において画像を表示するようになっている。なお、駆動基板30および対向基板40は、スペーサ60により所定の間隔となるように離間されている。[駆動基板]駆動基板30は、例えば、支持基体31の一面に、複数の薄膜トランジスタTFT32と、保護層33と、平坦化絶縁層34と、複数の画素電極35とがこの順に形成されたものである。TFT32および画素電極35は、画素配置に応じてマトリクス状またはセグメント状に配置されている。支持基体31は、例えば、無機材料、金属材料またはプラスチック材料などにより形成されている。無機材料は、例えば、ケイ素Si、酸化ケイ素SiOx、窒化ケイ素SiNxまたは酸化アルミニウムAlOxなどである。この酸化ケイ素には、ガラスまたはスピンオングラスSOGなどが含まれる。金属材料は、例えば、アルミニウムAl、ニッケルNiまたはステンレスなどである。プラスチック材料は、例えば、ポリカーボネートPC、ポリエチレンテレフタレートPET、ポリエチレンナフタレートPENまたはポリエチルエーテルケトンPEEKなどである。この支持基体31は、光透過性でもよいし、非光透過性でもよい。対向基板40側において画像が表示されるため、支持基体31は必ずしも光透過性である必要がないからである。また、支持基体31は、ウェハなどの剛性を有する基板でもよいし、可撓性を有する薄層ガラスまたはフィルムでもよいが、中でも、後者であることが好ましい。フレキシブル折り曲げ可能な表示装置を実現できるからである。TFT32は、画素を選択するためのスイッチング用素子である。なお、TFT32は、チャネル層として無機半導体層を用いた無機TFTでもよいし、有機半導体層を用いた有機TFTでもよい。保護層33および平坦化絶縁層34は、例えば、ポリイミドなどの絶縁性樹脂材料により形成されている。ただし、保護層33の表面が十分に平坦であれば、平坦化絶縁層34はなくてもよい。画素電極35は、例えば、金Au、銀Agまたは銅Cuなどの金属材料により形成されている。この画素電極35は、保護層33および平坦化絶縁層34に設けられたコンタクトホール図示せずを通じてTFT32に接続されている。[対向基板]対向基板40は、例えば、支持基体41の一面に対向電極42が全面形成されたものである。ただし、対向電極42は、画素電極32と同様に、マトリクス状またはセグメント状に配置されていてもよい。支持基体41は、光透過性であることを除き、支持基体31と同様の材料により形成されている。対向基板40側において画像が表示されるため、支持基体41は光透過性である必要があるからである。対向電極42は、例えば、酸化インジウム-酸化スズITO、酸化アンチモン-酸化スズATO、フッ素ドープ酸化スズFTOまたはアルミニウムドープ酸化亜鉛AZOなどの光透光性導電性材料透明電極材料により形成されている。対向基板40側において画像を表示する場合には、対向電極42を介して電気泳動素子50を見ることになるため、その対向電極42の光透過性透過率は、できるだけ高いことが好ましく、例えば、80以上である。また、対向電極42の電気抵抗は、できるだけ低いことが好ましく、例えば、100Ω/□以下である。[電気泳動素子]電気泳動素子50は、上記した電気泳動素子と同様の構成を有している。具体的には、電気泳動素子50は、絶縁性液体51中に、複数の電気泳動粒子52と、複数の細孔54を有する多孔質層53とを含んでいる。絶縁性液体51は、駆動基板30と対向基板40との間の空間に充填されており、多孔質層53は、例えば、スペーサ60により支持されている。絶縁性液体51が充填されている空間は、多孔質層53を境界として、画素電極35に近い側の待避領域R1と、対向電極42に近い側の移動領域R2とに区分けされている。絶縁性液体51、電気泳動粒子52および多孔質層53の構成は、それぞれ絶縁性液体1、電気泳動粒子10および多孔質層20の構成と同様である。なお、図6および図7では、図示内容を簡略化するために、細孔54の一部だけを示している。[スペーサ]スペーサ60は、例えば、高分子材料などの絶縁性材料により形成されている。スペーサ60の形状は、特に限定されないが、中でも、電気泳動粒子52の移動を妨げず、その電気泳動粒子52を均一分布させるような形状であることが好ましく、例えば、格子状である。また、スペーサ60の厚さは、特に限定されないが、中でも、消費電力を低くするためにできるだけ薄いことが好ましく、例えば、10μm~100μmである。[表示装置の動作]この表示装置では、図6に示したように、初期状態において、複数の電気泳動粒子52が待避領域R1に位置している。この場合には、全ての画素において電気泳動粒子52が多孔質層53により遮蔽されているため、対向基板40側から電気泳動素子50を見ると、コントラストが生じていない画像が表示されていない状態にある。TFT32により画素が選択され、画素電極35と対向電極42との間に電界が印加されると、図7に示したように、電気泳動素子52が待避領域R1から多孔質層53細孔54を経由して移動領域R2に移動する。この場合には、電気泳動粒子52が多孔質層53により遮蔽されている画素と、電気泳動粒子52が多孔質層53により遮蔽されていない画素とが併存するため、対向基板40側から電気泳動素子50を見ると、コントラストが生じている状態になる。これにより、画像が表示される。[表示装置の作用および効果]この表示装置によれば、電気泳動素子50が上記した電気泳動素子と同様の構成を有しているため、高コントラスト、高速応答および低消費電力が実現される。よって、低消費電力で高品位な画像を表示できる。<3.実施例>次に、本技術の実施例について詳細に説明する。実験例1,2以下の手順により、黒色暗表示用の電気泳動粒子および白色明表示用の多孔質層粒子含有繊維状構造体を用いて、表示装置を作製した。[泳動粒子の調製]まず、水酸化ナトリウム43gとケイ酸ナトリウム0.37gとを水43gに溶解させて溶液Aを得た。続いて、溶液Aを攪拌しながら複合酸化物微粒子大日精化工業株式会社製ダイピロキサイドカラーTM95505gを加えて攪拌15分間したのち、超音波攪拌30°C~35°C,15分間した。次に、溶液Aを加熱90°Cしたのち、0.22mol/cm3の硫酸15cm3=mlと、ケイ酸ナトリウム6.5mgおよび水酸化ナトリウム1.3mgが溶解された水溶液7.5cm3とを2時間かけて滴下した。続いて、溶液Aを冷却室温したのち、1mol/cm3の硫酸1.8cm3を加えたのち、遠心分離3700rpm,30分間およびデカンテーションを行った。次に、エタノールに再分散してから共に遠心分離3500rpm,30分間すると共にデカンテーションを行う作業を2回繰り返したのち、各ボトルにエタノール5cm3と水0.5cm3との混合液を加えて超音波攪拌1時間して、シラン被覆複合酸化物粒子の分散溶液を得た。次いで、水3cm3と、エタノール30cm3と、N-[3-トリメトキシシリルプロピル]-N’-4-ビニルベンジルエチレンジアミン塩酸塩40メタノール溶液4gとを混合して攪拌7分間したのち、分散溶液を全量投入した。続いて、混合溶液を攪拌10分間したのち、遠心分離3500rpm,30分間した。次いで、デカンテーションを行ったのち、エタノールに再分散してから遠心分離3500rpmで30分間する洗浄作業を2回繰り返した。デカンテーションを行ったのち、減圧環境室温中で乾燥6時間し、減圧環境70°C中で乾燥2時間して固形物を得た。続いて、固形物にトルエン50m3を加えて溶液Bとしたのち、ロールミルで攪拌12時間した。次いで、溶液Bを3つ口フラスコに移し、アクリル酸0.5gと25ジメチル15ヘキサジエン2.0gを投入したのち、窒素気流下で攪拌20分間した。次に、溶液Bをさらに攪拌50°Cで20分間したのちAIBN0.01gがトルエン3cm3に溶解された溶液Cを加え加熱65°Cした。続いて、混合溶液を攪拌1時間後、冷却室温してから酢酸エチルと一緒にボトルに流し込み、遠心分離3500rpmで30分間した。次いで、デカンテーションを行ったのち、酢酸エチルに再分散させてから遠心分離3500rpmで30分間する洗浄作業を3回繰り返し減圧環境室温中で乾燥12時間したのち、さらに減圧環境70°C中で乾燥2時間した。これにより、重合体被覆顔料からなる黒色の泳動粒子が得られた。[絶縁性液体の調製]次に、絶縁性液体として、メトキシスルホニルオキシメタンLubrizol社製Solsperse17000を0.75、ソルビタントリオレートSpan85を5.0、第1成分であるイソパラフィンエクソンモービル社製IsoparGを94含む有機溶媒を準備した。この場合には、必要に応じて、絶縁性液体9.7gに泳動粒子0.2gを加えて、ガラスビーズ0.8mmφを加えたビーズミルで攪拌1時間した。続いて、混合液をガラスファイバーフィルターにかけビーズを取り除いて、泳動粒子が分散された絶縁性液体を得た。[多孔質層の調製]次に、繊維状構造体の形成材料としてポリアクリロニトリルAldrich社製:分子量=15000012gをDMF88gに溶解させて溶液Dを準備した。続いて、非泳動粒子である、例えば酸化チタン堺化学工業株式会社製TITONER4245g実験例1-1を溶液D55gに加えたのち、ビーズミルで混合して紡糸溶液を準備した。なお、このときの酸化チタンの濃度をd重量とする。続いて、紡糸溶液をシリンジに入れ、所定のパターン形状の画素電極ITOが形成されたガラス基板の上で、電界紡糸装置株式会社メック製NANONを用いて8往復分の紡糸を行った。紡糸条件は、電界強度=28kV、吐出速度=0.5cm3/分、紡糸距離=15cm、スキャンレート=20mm/秒とした。続いて、真空オーブン75°C中でガラス基板を12時間乾燥して、非泳動粒子を含む繊維状構造体を形成した。なお、実験例1-2~1-7ではd=40,35,3025,20,15の紡糸溶液をそれぞれ作製し、同様に繊維状構造体を形成した。実験例2では、泳動粒子として、酸化チタンの代わりにメラミンホルムアルデヒド球状粒子を用い、d=50,30,25,10となるように紡糸溶液を作製し、繊維状構造体を形成した。[表示装置の組み立て]画素電極が形成されたガラス基板から、その画素電極が形成されていない領域に付着した不要な繊維状構造体を除去したのち、対向電極ITOが全面形成されたガラス基板の上にスペーサとしてPETフィルム30μm厚を置いた。その上に、画素電極および繊維状構造体が形成されたガラス基板を重ねた。なお、多孔質層と重ならない位置にはビーズ外径=30μmを含む光硬化性樹脂積水化学工業株式会社製感光性樹脂フォトレックA400を描画した。最後に、2枚のガラス基板の間の隙間に、電気泳動粒子が分散された絶縁性液体を注入したのち、ローラで全体を押圧して多孔質層を画素電極および対向電極に隣接させた後、再度全体を押圧して多孔質層を圧縮した。これらの実験例1,2の表示装置の性能として、黒反射率、白反射率、コントラストおよび応答速度msを調べたところ、下記表1及び表2に示した結果が得られた。黒反射率および白反射率は、交流電圧0.1Hzおよび15Vを1時間印加したのち、分光光度計エックスライト株式会社製eyeoneproにより、45°リング照明において標準拡散板に対する基板法線方向の反射率を測定した。コントラストCR比は、白反射率を黒反射率で割った値である。輝度は、ファンクションジェネレータ東洋テクニカ株式会社製を用いて矩形波電界15Vを印加して測定した。応答速度は、白色状態の輝度を1、黒色状態の輝度を0として、電界を印加した際に輝度が0.1から0.9まで変化するために要する時間と電界印加を中止して輝度が0.9から0.1まで変化するために要する時間であり、その平均値である。また、実験例1,2では、任意の繊維状構造体中における非泳動粒子の標準偏差をσ、任意の繊維状構造体中で非泳動粒子が存在しない部分の体積分率をvとし、それぞれ算出した。標準偏差σは、繊維状構造体を調製したのち走査型電子顕微鏡で繊維径を測定、具体的には任意の繊維状構造体繊維長10μmの繊維径Xiを100nmごとに測定し、下記の数式1,2を用いて算出した。なお、x-は測定値の平均値である。また、体積分率は、平均繊維径を1μm以下として算出したものである。表1からは、実験例1-3~6ではコントラスト比が20以上の高いコントラストを維持している一方、実験例1-1,1-2,1-7ではコントラスト比は10台以下に低下していることがわかる。これは、実験例1-1,1-2のように標準偏差が小さく0.01もしくは0.07、非泳動粒子の存在しない体積分率が小さい1もしくは5場合には、非泳動粒子による効率的な光の散乱を得ることがでなかったためと考えられる。更に、繊維状構造体の3次元的な細孔も小さくなるため、平均応答速度も遅くなる。実験例7のように標準偏差が大きく0.36、体積分率が大きい74場合には、繊維状構造体内で非泳動粒子は間隔をあけて存在しているものの、非泳動粒子の絶対量が少ない上、繊維上で大きな固まり、即ち凝集現象が起こったためと考えられる。これにより、光散乱効率が低下しコントラストが低くなる。また、平均応答速度は見かけ上速くなっているように見えるが、コントラストが低いため実質的な応答速度が速くなったわけではない。表2からは、実験例2-2,2-3ではコントラスト比が10以上の高いコントラスト比を維持している一方で、実験例2-1,2-4ではコントラスト比が5以下に低下していることがわかる。これは、実験例1と同様に、実験例2-1では非泳動粒子による光の散乱効率が低いことが原因であり、実験例2-4では非泳動粒子の量の少なさと凝集が原因であると考えられる。以上のことから、繊維状構造体中の非泳動粒子は反射率および応答速度に対して好ましい分散割合最適範囲が存在することがわかる。具体的には、標準偏差としては0.1以上0.3以下であることが好ましいことがわかる。また、体積分率繊維状構造体内に非泳動粒子が含まれない割合としては10以上50以下であることが好ましいことがわかる。以上、実施の形態を挙げて本技術を説明したが、本技術は実施の形態で説明した態様に限定されず、種々の変形が可能である。例えば、本技術の電気泳動素子は、表示装置に限らず、他の電子機器に適用されてもよい。なお、本技術は以下のような構成もとることができる。1絶縁性液体中に、複数の電気泳動粒子と、複数の非泳動粒子が含まれた繊維状構造体により形成された多孔質層とを備え、前記非泳動粒子は前記繊維状構造体内に所定の範囲内で分散している電気泳動素子。2前記非泳動粒子は、前記繊維状構造体の繊維径の標準偏差が0.1以上0.3以下になるように配置されている、前記1に記載の電気泳動素子。3前記繊維状構造体中における前記非泳動粒子の非存在割合は10以上50以下である、前記1または2に記載の電気泳動素子。4前記繊維状構造体の繊維径は50nm以上2000nm以下である、前記1乃至3のいずれか1つに記載の電気泳動素子。5前記繊維状構造体は、高分子材料または無機材料により形成されている、前記1乃至4のいずれか1つに記載の電気泳動素子。6前記繊維状構造体の平均繊維径は0.1μm以上10μm以下である、前記1乃至5のいずれか1つに記載の電気泳動素子。7前記繊維状構造体は静電紡糸法により形成されている、前記1乃至6のいずれか1つに記載の電気泳動素子。8前記非泳動粒子は前記電気泳動粒子とは異なる光学的反射特性を有する、前記1乃至7のいずれか1つに記載の電気泳動素子。9前記非泳動粒子は、有機顔料、無機顔料、染料、炭素材料、金属材料、金属酸化物、ガラスまたは高分子材料により形成されている、前記1乃至8のいずれか1つに記載の電気泳動素子。10前記非泳動粒子は酸化チタンを含む、前記1乃至9のいずれか1つに記載の電気泳動素子。11前記非泳動粒子の反射率は前記電気泳動素子の反射率よりも高い、前記1乃至10のいずれか1つに記載の電気泳動素子。12繊維状構造体に混合する非泳動粒子の添加量の最適範囲を決定するステップと、前記繊維状構造体に最適範囲内の量の非泳動粒子を添加し、分散させるステップとを含む電気泳動素子の製造方法。13前記最適範囲は、前記繊維状構造体中の前記非泳動粒子の含有率に対する光反射率の分布状況を測定することで決定される、前記12に記載の電気泳動素子の製造方法。14少なくとも一方が光透過性であると共にそれぞれに電極が設けられた一対の基体の間に電気泳動素子を備え、前記電気泳動素子は、絶縁性液体中に、複数の電気泳動粒子と、前記電気泳動粒子とは異なる光学的反射特性を有する複数の非泳動粒子が含まれた繊維状構造体により形成された多孔質層とを備え、前記非泳動粒子は前記繊維状構造体内に所定の範囲内で分散している表示装置。"